(57)【要約】【課題】メリヤス生地の衣服を洗濯機で洗濯し、後に乾燥機で乾燥しても衣服が縮んだり、硬くなったりするようなことがないメリヤス製品の防縮処理方法を提供すること。【解決手段】メリヤス生地の防縮処理方法において、真円形状のループの連結の絡み合いで織成したメリヤス生地を用いて縫製した衣類を蒸気の雰囲気中に晒してメリヤス生地のストレスを除去するステップと、上記ストレスを除去された衣類を加熱プレスするステップと、を有することを特徴とするメリヤス生地の防縮処理方法及び衣類をプレスしない状態に保持して該衣類に蒸気を印加する蒸気印加手段と、状起因籠の衣類に加熱プレスするプレス手段と、を有することを特徴とするメリヤス生地の防縮処理装置。【選択図】図４
2004169228.tif 000002
【特許請求の範囲】
【請求項１】
メリヤス生地の防縮処理方法において、
真円形状のループの連結の絡み合いで織成したメリヤス生地を用いて縫製した衣類を蒸気の雰囲気中に晒してメリヤス生地のストレスを除去するステップと、
上記ストレスを除去された衣類を加熱プレスするステップと、
を有することを特徴とするメリヤス生地の防縮処理方法。
【請求項２】
衣類をプレスしない状態に保持して該衣類に蒸気を印加する蒸気印加手段と、
状起因籠の衣類に加熱プレスするプレス手段と、
を有することを特徴とするメリヤス生地の防縮処理装置。
【発明の詳細な説明】
【０００１】
【発明が属する技術分野】
本発明はメリヤス生地の防縮処理方法に関し、特にメリヤス製品の防縮処理方法に関する。
【０００２】
【従来の技術】
過去５０年間における日本人の生活様式の変化はめざましく、特に、家庭における洗濯機の使用が普通になり、乾燥機と相まって選択が極めて楽に行える様になった。
【特許文献１】特開平１０−３７０６２号公報
【０００３】
【発明が解決しようとする課題】
しかしながら、メリヤス製品を洗濯機で洗濯した後、乾燥機で乾燥すると生地が縮むと共にこの縮みも不均等に発生するため、方崩れを起こすほか、生地が硬くなって風合いが極めて悪いものとなっていた。
この原因は、これまでのメリヤス製品は、生地を構成するループが細長状のループのものであり、大量生産を行う都合上、生地の製織工程から、縫製に至るまでの各工程で、生地を引張気味に加工していたので、洗濯乾燥の時、製造時に引っ張られていた生地が元に戻る事による場合が多い。また、生地を洗濯という石鹸水の洗浄と、乾燥という加熱等による繊維の縮絨にも原因するが、その原因ははっきりしない。この縮み率は、通常の綿製品では、縦方向約１０％以上、横方向約１５％にもなる。このような縮みを軽減するため、度詰めを行って、編み地を詰めて編んだものも開発されているが、風合いが極めて悪くなる。また収縮が小さいとされる合成繊維の混紡製品もあるが、風合いが悪いので、肌に直接触れる肌着には不向きである。
【０００４】
本発明は、上述の如き従来の不都合を改善しようとするもので、その目的は、メリヤス生地の衣服を洗濯機で洗濯し、後に乾燥機で乾燥しても衣服が縮んだり、硬くなったりするようなことがないメリヤス製品の防縮処理方法を提供することにある。
【０００５】
【課題を解決するための手段】
上述の如き本発明の目的を達成するため、本願の請求項１に記載の発明は、メリヤス生地の防縮処理方法において、真円形状のループの連結の絡み合いで織成したメリヤス生地を用いて縫製した衣類を蒸気の雰囲気中に晒してメリヤス生地のストレスを除去するステップと、上記ストレスを除去された衣類を加熱プレスするステップと、を有することを特徴とするメリヤス生地の防縮処理方法を提供する。
本願の請求項２に記載の発明は、衣類をプレスしない状態に保持して該衣類に蒸気を印加する蒸気印加手段と、状起因籠の衣類に加熱プレスするプレス手段と、を有することを特徴とするメリヤス生地の防縮処理装置を提供する。
【０００６】
【発明の実施の形態】
次に本発明の一実施の形態を、図面を用いて詳細に説明する。
まず、使用するメリヤス生地について説明する。従来のメリヤス製品に使用する糸は、綿糸が多く、またその太さも綿番手４０番程度の糸を用いるが普通であるが、綿番手８０番程度の比較的に細い糸を用いることもできる。最良の結果をもたらすために、綿番手８０番程度の細い糸を２本撚りとした糸（双糸）を用いるとにより、よりよい結果得られることも分かった。
【０００７】
さらにこのような糸を用いて、メリヤス生地を織成するために、本発明においては、メリヤス生地のループの連結方法に特徴を持たせてある。説明を簡単にするために、図１に示すように、天竺編みのものについて説明するが、他のメリヤス編みのものについても同様である。
【０００８】
本発明に用いたれるメリヤス生地は、図１に示すように、１本の糸１がループ２を作りながら蛇行して１段目２を作り、２段目を構成する糸４が、先の糸１が作るループ２をくぐって、ループ５を作りながら横方向に蛇行して、メリヤス生地を織成して行く。この際、本発明においては、ループ２、５を、図２に示すように、真円に近い形状としながら織成して行く。このような織成をとったため、この生地は、洗濯乾燥した際に、真円の形状を保持するため、メリヤス生地の収縮率が小さい。
【０００９】
本発明は、上述のように織成されたメリヤス生地を用いて、染色や縫製を行う。染色については、染めセット工程において、あまりテンションが掛からないように生地を染色機にセットする。これは、通常のニット用セット機のテンションを調整することだけでよい。
【００１０】
このように染色工程を終了した生地を乾燥させた後、次の縫製仕上げ工程に移るが、この縫製は、これまでの方法を採る。この縫製前の生地裁断においては、後に述べる最終処理工程で、縮む縮代を見込んで裁断する事は言うまでもない。縫製を終了した後、縫製仕上げ工程に移る。
【００１１】
上記縫製仕上げ工程では、生地裁断時に見込んであった縮み代を一気に解消するため、縫製製品に対して、十分な熱量を含んだ高圧の蒸気に製品全体を均等に晒す必要がある。このような作用を製品に与えるため、本発明においては、図３に示すような加熱器を用いる。
【００１２】
図３に示すように、本発明に係る加熱器Ｈは、基台６があり、その上に、蒸気板７が載置されている。蒸気板７は二重構造となっており、最上部には、蒸気吹き出し板８が載置されている。蒸気吹き出し板８の上面は平坦に形成されており、全面に高圧の蒸気を吹き出す小穴９開けられている。蒸気吹き出し板８の下面には、透き間が空けられており、その透き間内を蒸気吹き出し板８の下面に沿ってノズルが移動するように構成されている、基台６或いは蒸気板７の中には、図４に示す高圧の蒸気を発生する蒸気発生器２０が収納されており、ここから発生した高圧の蒸気は、蒸気管２１を通って上記ノズル１０に供給される。
【００１３】
ノズル１０は、図５に示すように、全体に円筒形に形成されており、その長手方向上側には、高圧蒸気を吹き出すスリット１１が形成されている。ノズル１０の両端には、車輪１２が取りつけられ、ノズル１０はこの車輪１２により、適当な駆動装置により蒸気吹き出し板８の下面に設けられたレール１３上を移動するように構成されている。ノズル１０の中には、二枚のシャッタ１４が、伸縮自在に設けられており、このシャッタ１４の開き具合で、スリット１１から噴き出す高圧蒸気の吹き出し位置を規定する。なお、このシャッタ１４は、高温・高圧の蒸気に晒されるため、錆びにくいステンレス板により構成される。
【００１４】
蒸気吹き出し板８の上には、プレス板１５が、上下移動時在及び、停止位置自在に設けられている。プレス板１５は覆い板１６の下面に高圧蒸気の通る透き間１７を空けて、加圧板１８が取りつけられている。加圧板１８は、極めて特殊な板で、表面は光沢を有する平面でありながら、空気を自由に通過させる板であり、通常は、細いステンレス繊維で平織りにされた織布を両面から加圧した板を用いる。このような素材は原子炉内のフィルタとして用いられる。この加圧板１８は、硬いものではないので、覆い板１５から間隔１７を開けて取りつけられた細かい格子状の鉄製フレームに張り付けられる。そして、この加圧板１８にはヒータ１９が取りつけられている。
【００１５】
次に、前記のように、縫製が終了した縫製製品を加熱器５の蒸気吹き出し板８の上に載置し、プレス板１５を図４に示すように、一端Ａ位置まで降下させ、固定する。このＡ位置は、加圧板１８が縫製製品と接するかどうかの位置であり、この後、前記スリット１１の幅をシャッタ１４により縫製製品の幅に合わされたノズル１０を、そのスリット１１から高圧蒸気を吹き出しながら縫製製品の長手方向に走査されて、メリヤス生地が蒸気熱により収縮したときに、この収縮作用を妨げない程度の透き間が空く位置である。
【００１６】
この収縮工程が終了した後、送られている高圧蒸気は止められ、ヒータ１９の通電による加熱により所定の温度に加熱された加圧板１８をさらにＢ位置まで降下させ、加圧板１８により縫製製品に、アイロン掛けを行い縫製製品は完成する。このように加工された製品は、以後の洗濯乾燥によっても、縦横ともに５％程度しか収縮しない。また１００％綿製品であっても、その収縮は前記とあまり変わらない。
【００１７】
以上、本発明を上述の実施の形態により説明したが、本発明の主旨の範囲内で種々の変形や応用が可能であり、これらの変形や応用を本発明の範囲から排除するものではない。
【００１８】
【発明の効果】
以上詳細に説明したとおり、本発明のメリヤス生地の防縮処理方法によれば、生地にループを真円に近いループに形成したメリヤス生地を用いているので、プレス工程の前の収縮工程において、生地に高圧の蒸気を加えたとき、収縮したメリヤス生地のループも、収縮前の真円形と相似に収縮する。このため、メリヤス生地は、縦横又は位置を選ばず均等に収縮し型崩れなしに収縮し切る。この収縮工程を経た縫製製品は、以後、消費者により、洗濯され、加熱乾燥されても、製品の収縮は見られない。
【図面の簡単な説明】
【図１】図１は、本発明に用いるメリヤス生地の編組図である。
【図２】図２は、該メリヤス生地のループを示す。
【図３】図３は、本発明に係るメリヤス生地の防縮処理装置の斜視図である。
【図４】図４は、本発明に係るメリヤス生地の防縮処理装置の正面図である。
【図５】図５は、ノズルの斜視図である。
【符号の説明】
１・・・・・糸
２・・・・・ループ
３・・・・・１段目
４・・・・・糸
５・・・・・ループ
Ｈ・・・・・加熱器
６・・・・・基台
７・・・・・蒸気板
８・・・・・蒸気吹き出し板
９・・・・・小穴
１０・・・・・ノズル
１１・・・・・スリット
１２・・・・・車輪
１３・・・・・レール
１４・・・・・シャッタ
１５・・・・・プレス板
１６・・・・・覆い板
１７・・・・・透き間
１８・・・・・加圧板
１９・・・・・ヒータ
２０・・・・・蒸気発生器
２１・・・・・蒸気管
【図１】
2004169228.tif 000003
【図２】
2004169228.tif 000004
【図３】
2004169228.tif 000005
【図４】
2004169228.tif 000006
【図５】
2004169228.tif 000007